ГАЗОФАЗНЫЙ СПОСОБ ПОЛУЧЕНИЯ ГЕТЕРОФАЗНЫХ СОПОЛИМЕРОВ ПРОПИЛЕНА

1. Способ полимеризации для получения гетерофазных сополимеров пропилена в двух или нескольких газофазных реакторах, соединенных последовательно, в присутствии катализатора полимеризации, содержащего каталитический компонент на основе титанового соединения, нанесенного на галогенид магния, включающий следующие стадии:
A) контактирование указанного каталитического компонента с алюмоорганическим соединением, возможно внешним донорным соединением, возможно в присутствии пропилена, при температуре от 5 до 30°С и массовом соотношении пропилен/каталитический компонент в пределах от 0 до 2,0;
B) форполимеризация катализатора со стадии А) с пропиленом, возможно в присутствии инертного углеводородного растворителя;
C) полимеризация пропилена, возможно с другим α-олефиновым сомономером в количестве менее 15 мас.%, с получением полукристаллического полимерного компонента;
2
10
D) последовательная сополимеризация двух или более сомономеров α-олефина С-С с получением одного или более сополимеров олефина, имеющих растворимость в ксилоле выше 15 мас.%;
3
отличающийся тем, что объемный вес полукристаллического компонента со стадии С устанавливают при значении ниже 0,40 г/см.
3
2. Способ по п.1, в котором объемный вес указанного полукристаллического компонента устанавливают в пределах от 0,25 до 0,35 г/см.
3. Способ по п.1, в котором объемный вес указанной полукристаллической матрицы снижают путем увеличения температуры на стадии А.
4. Способ по п.1, в котором объемный вес указанной полукристаллической матрицы снижают путем уменьшения указанного массового соотношения пропилен/каталитический компонент на стадии А.
5. Способ по п.1, в котором массовое соотношение углеводородный растворитель/пропилен на стадии В составляет от 0 до 7,0.
6. Способ по п.1 или 5, в котором объемный вес указанной полукристаллической матрицы понижают путем снижения соотношения углеводородный растворитель/пропилен на стадии В.
7. Способ по п.1, в котором на стадии А температура составляет от 10 до 25°С.
8. Способ по п.1, в котором на стадии А соотношение пропилен/каталитический компонент составляет от 0,5 до 1,3.
9. Способ по п.1, в котором на стадии А указанный внешний донор электронов выбирают из спиртов, гликолей, сложных эфиров, кетонов, аминов, амидов, нитрилов, алкоксисиланов и простых эфиров.
10. Способ по п.1, в котором стадию В выполняют в петлевом реакторе или последовательно в двух петлевых реакторах.
11. Способ по п.1, в котором инертным углеводородным растворителем на стадии В является пропан.
12. Способ по п.1, в котором температура на стадии В составляет от 10 до 40°С.
13. Способ по п.1, в котором стадии С и D выполняют в последовательных двух или нескольких реакторах с псевдоожиженным слоем.
14. Способ по п.1, в котором полукристаллический компонент полипропилена со стадии С имеет растворимость в ксилоле при температуре окружающей среды ниже 10 мас.%.
15. Способ по п.1, в котором на стадии D указанные сополимеры олефина с растворимостью в ксилоле выше 15 мас.% выбирают из:
сополимеров этилена/пропилена, этилена/1-бутена, этилена/1-гексена;
сополимеров пропилена/1-бутена, пропилена/1-гексена;
4
12
терполимеров этилена, пропилена и α-олефина C-C.